Электрохимический способ получения наноразмерных порошков интерметаллидов гольмия и никеля в галогенидных расплавах
ELECTROCHEMICAL METHOD FOR HOLMIUM AND NICKEL INTERMETALLIC COMPOUNDS NANOPOWDERS PRODUCTION IN HALIDE MELTS

Изобретение относится к электрохимическому получению ультрадисперсных порошков интерметаллидов гольмия и никеля в галогенидных расплавах и может быть использовано в качестве катализаторов в химической и нефтехимической промышленности, в водородной энергетике для обратимого сорбирования водорода, а также для создания магнитных материалов.
3
Известен способ получения интерметаллидов гольмия и никеля путем диффузионного насыщения никелевого электрода ионами гольмия в расплаве в KCl-HoCl [Qiqin Y. Electrochemistry of deposition of rare earth metals and their alloys in molten salts. Proceedings of 6th International Symposium on Molten Salt Chemisry and Technology. Shanghai, China, Okt. 2001, p. 383-390].
3+
3
Известен также способ получения, Su YZ, Yang QQ, Liu GK. Electroreduction of Ho on nickel catode in molten KCI-HoCl // J. Rare Eartns, 2000. - V. 18. - N 1. P. 34-38] при температуре 1093°C.
Недостатком приведенных аналогов является высокая температура процесса, а также невозможность получения наноразмерных порошков, т.к. данным способом получают только диффузионные покрытия.
Наиболее близким к заявляемому техническому решению по технической сущности и достигаемому техническому результату является способ получения интерметаллидов гольмия и никеля диффузионным насыщением металлического никеля гольмием в расплаве KCl-NaCl (Самоделкина О.В. Восстановление хлоридов празеодима, неодима, тербия и гольмия в ионных расплавах: Дис. … канд. хим. наук: 02.00.05. Екатеринбург, 2004, 127 с. РГБ ОД, 61: 04-2/562). Этим способом можно получить только диффузионные покрытия.
3
Сущность диффузионного насыщения электроположительного металла электроотрицательным РЗМ из расплава заключается в следующем: электроположительный металл (никель) находится в расплаве соли щелочного металла с добавкой соли РЗМ (HoCl) в контакте с металлическим щелочным металлом. При этом создается короткозамкнутый гальванический элемент, в котором натрий является анодом, а никель - катодом. Насыщение проводилось в температурном интервале 1073-1173 K в течение 20 минут.
Недостатком прототипа является невозможность получения ультрадисперсных порошков интерметаллидов гольмия и никеля. Также недостатком данного способа является ограничение скорости протекания процесса диффузии гольмия на поверхность металлического никеля.
Задачей изобретения является получение наноразмерных порошков интерметаллидов гольмия и никеля в галогенидных расплавах, снижение температуры проведения электролиза и снижение энергозатрат.
Поставленная задача решена следующим образом.
3
2
Электрохимический высокотемпературный синтез интерметаллидов гольмия и никеля в гальваностатическом режиме проводят в расплаве KCl-NaCl-HoCl-NiCl при следующем соотношении компонентов, мол. %:
3
HoCl - 0,5-3,0;
2
NiCl - 0,5-2,5;
остальное эквимольная смесь KCl и NaCl.
Электролиз проводят в высокотемпературной кварцевой ячейке в атмосфере инертного газа - аргона при температуре 973 K. Катодом служил вольфрамовый стержень высокой чистоты диаметром 3 мм. Анодом и одновременно контейнером для расплава служил стеклоуглеродный тигель.
3
2
Электрохимический синтез интерметаллидов гольмия и никеля проводят в гальваностатическом режиме в расплаве KCl-NaCl-HoCl-NiCl следующим образом: вначале подготавливают используемые соли. Хлориды кали и натрия перекристаллизовывают, тщательно сушат в процессе вакуумирования при ступенчатом нагревании до 573-423 K и переплавляют при температурах плавления этих солей. Затем проводят сушку хлорида никеля в атмосфере четыреххлористого углерода, постепенно увеличивая температуру до 673 К. Источником ионов гольмия является безводный хлорид гольмия (III) (99,99%). Источником никеля служит безводный хлорид никеля (II). Взвешивания безводных хлоридов проводят в перчаточном боксе MbraunLabStar.
2
Далее проводят электролиз расплавленной смеси KCl-NaCl, содержащей хлорид гольмия (III) - 0,5÷3,0 мол. % и хлорид никеля (II) - 0,5÷2,5 мол. % при плотности тока 0,5÷1,9 A/см.
На вольфрамовом электроде образуется металло-солевая «груша» (фиг. 1).
Выщелачивание катодного осадка осуществляют в горячей дистиллированной воде, что позволяет отделить целевой продукт от солевой фазы. После многократной промывки в дистиллированной воде осадок сушат в вакуумном сушильном шкафу при температурах 373-423 К.
5
3
В зависимости от состава электролизной ванны и параметров электролиза образуется смесь фаз металлического никеля, гольмия и интерметаллидов HoNi, HoNi, HoNi.
3
2
3
2
k
5
3
2
2
На фиг. 2 представлена рентгенограмма продукта гальваностатического электролиза (фазовый состав катодного осадка), полученная из расплава KCl-NaCl-HoCl-NiCl на вольфрамовом электроде. C (HoCl)=2,5 мол. %, С(NiCl)=0,5 мол. %. i=1,2 A/см. T=973 K. S=2,43 см. Стандартные линии: 1 - HoNi, 2 - HoNi, 3 - HoNi.
3
2
Для определения оптимальных концентраций HoCl и NiCl необходимо учитывать, что вначале происходит выделение более электроположительного компонента - никеля.
Электрохимическое восстановление ионов гольмия начинается по мере выработки хлорида никеля. Оптимальная концентрация хлорида никеля составляет порядка 0,5 мол. %. При более высоких концентрациях хлорида никеля осадок содержит металлический никель. Изучена зависимость состава катодных осадков от содержания хлорида никеля, хлорида гольмия и их соотношения в расплаве KCl-NaCl (1:1) (таблица 1).
3
2
2
2
В таблице 1 представлена зависимость фазового состава и размера частиц продуктов гальваностатического электролиза от состава электролизной ванны KCl-NaCl-HoCl-NiCl. Продолжительность электролиза 60 мин. T=973 K, S=2,43 см, i=1,2 A/см.
3
2
3
5
3
2
Содержание интерметаллидов увеличивается как при увеличении концентрации хлорида гольмия в расплаве, так и при увеличении соотношения концентраций хлоридов гольмия и никеля (фиг. 3). Когда соотношение концентраций [HoCl]:[NiCl]=1:1, в катодном осадке превалирует фаза металлического никеля. С увеличением этого соотношения доля металлического никеля уменьшается, а содержание интерметаллидов HoNi, HoNi, HoNi возрастает. При условии [HoCl]:[NiCl] больше 5 в катодном осадке фаза металлического никеля не обнаруживается, а образуется смесь фаз интерметаллидов. Причем фаза с большим содержанием гольмия превалирует.
3
2
5
3
На фиг. 3 представлена зависимость состава продуктов гальваностатического электролиза от соотношения компонентов электролизной ванны KCl-NaCl-HoCl-NiCl: 1 - HoNi, 2 - HoNi, 3 - HoNi, 4 - Ni.
2
2
3
Была проведена серия экспериментов в гальваностатическом режиме при различных начальных плотностях тока (0,5÷2,0) А/см в электролизной ванне оптимального состава KCl-NaCl-NiCl (0,5 мол. %)-HoCl (2,5 мол. %) (таблица 2).
2
При начальной плотности тока 0,5 A/см в катодном осадке превалирует фаза металлического никеля и фазы интерметаллидов с большим содержанием никеля. С увеличением начальной плотности тока содержание никеля в катодном осадке уменьшается, а содержание гольмия возрастает.
2
При начальной плотности тока 1,2 A/см фаза металлического никеля в катодном осадке отсутствует, а из фаз интерметаллидов в большем количестве содержатся фазы с большим содержанием гольмия.
2
При еще большей плотности тока (~2,0 A/см) в катодном осадке уже появляется фаза металлического гольмия.
3
2
3
2
В таблице 2 представлена зависимость фазового состава и размера частиц продуктов гальваностатического электролиза в расплаве KCl-NaCl-HoCl-NiCl от плотности тока. Продолжительность электролиза 60 мин. С(HoCl)=2,5 мол. %, С(NiCl)=0,5 мол. %.
3
2
3
2
В таблице 3 представлена зависимость фазового состава продуктов гальваностатического электролиза в расплаве KCl-NaCl-HoCl-NiCl от температуры проведения синтеза. Продолжительность электролиза 60 мин. С(HoCl)=2,5 мол. %, С(NiCl)=0,5 мол. %
эвт.
3
2
2
На фиг. 4 представлен результат дисперсионного анализа порошков интерметаллидов гольмия и никеля, полученных гальваностатическим электролизом расплава (KCl-NaCl)-HoCl-NiCl в соотношении 5:1 при плотности тока 1,2 А/см и температуре 973 K.
Проведено изучение структуры, морфологии и элементного состава полученных образцов (количественный и качественный) на сканирующем растровом электронном микроскопе VEGA3 LMH. Полученные снимки подтверждают процесс совместного электровыделения гольмия и никеля (фиг. 5, 6).
5
3
На фиг. 5 представлена карта образца, полученная на сканирующем растровом электронном микроскопе VEGA3 TESCAN. Фазовый состав: HoNi, HoNi, HoNi.
3
2
На фиг. 6 показано фото продукта гальваностатического электролиза (KCl-NaCl-HoCl-NiCl), полученное на сканирующем растровом электронном микроскопе VEGA3 TESCAN.
Пример 1
3
2
3
2
Высокотемпературный электрохимический синтез интерметаллидов гольмия и никеля осуществляют в расплавленной смеси KCl-NaCl-HoCl-NiCl при следующем соотношении компонентов, мол. %: HoCl - 0,5; NiCl - 0,5; остальное эквимольная смесь KCl и NaCl.
2
2
5
3
Катодом служит вольфрамовый стержень диаметром 3 мм, площадью 2,43 см. Анодом и одновременно контейнером при гальваностатическом режиме электролиза служит стеклоуглеродный тигель. Электролиз проводился при температуре 973 K. Начальная плотность катодного тока 1,2 A/см. Продолжительность электролиза 60 мин, после чего выливается расплав и извлекают упавшую на алундовую подложку металло-солевую «грушу». Выщелачивание катодного осадка в горячей дистиллированной воде позволяло отделить целевой продукт от солевой фазы. После многократной промывки в дистиллированной воде осадок сушили в вакуумном сушильном шкафу при температурах 373-423 K. По данным рентгенофазового анализа катодный осадок состоит из интерметаллидов Ni, HoNi, HoNi, HoNi. По данным анализа гранулометрического состава объемная доля частиц целевого продукта до 100 нм составляет 22%.
Пример 2
3
2
3
2
Высокотемпературный электрохимический синтез интерметаллидов гольмия и никеля осуществляют в расплавленной смеси KCl-NaCl-HoCl-NiCl при следующем соотношении компонентов, мол. %: HoCl - 2,5; NiCl - 0,5; остальное эквимольная смесь KCl и NaCl.
2
2
5
3
Катодом служит вольфрамовый стержень диаметром 3 мм, площадью 2,43 см. Анодом и одновременно контейнером при гальваностатическом режиме электролиза служит стеклоуглеродный тигель. Электролиз проводился при температуре 973 K. Начальная плотность катодного тока 1,2 A/см. Продолжительность электролиза 60 мин, после чего выливается расплав и извлекают упавшую на алундовую подложку металло-солевую «грушу». Выщелачивание катодного осадка в горячей дистиллированной воде позволяло отделить целевой продукт от солевой фазы. После многократной промывки в дистиллированной воде осадок сушили в вакуумном сушильном шкафу при температурах 373-423 K. По данным рентгенофазового анализа катодный осадок состоит из интерметаллидов HoNi, HoNi, HoNi. По данным анализа гранулометрического состава объемная доля частиц целевого продукта до 100 нм составляет 69%.
Пример 3
3
2
3
2
Высокотемпературный электрохимический синтез интерметаллидов гольмия и никеля осуществляют в расплавленной смеси KCl-NaCl-HoCl-NiCl при следующем соотношении компонентов, мол. %: HoCl - 2,5; NiCl - 0,5; остальное эквимольная смесь KCl и NaCl.
2
2
5
3
2
Катодом служил вольфрамовый стержень диаметром 3 мм, площадью 2,43 см. Анодом и одновременно контейнером при гальваностатическом режиме электролиза служил стеклоуглеродный тигель. Электролиз проводился при температуре 973 K. Начальная плотность катодного тока 0,5 A/см. Продолжительность электролиза 60 мин, после чего выливается расплав и извлекают упавшую на алундовую подложку металло-солевую «грушу». Выщелачивание катодного осадка в горячей дистиллированной воде позволяло отделить целевой продукт от солевой фазы. После многократной промывки в дистиллированной воде осадок сушили в вакуумном сушильном шкафу при температурах 373-423 К. По данным рентгенофазового анализа катодный осадок состоит из Ni, HoNi, HoNi, HoNi, HoNi. По данным анализа гранулометрического состава объемная доля частиц целевого продукта до 100 нм составляет 34%.
Пример 4
3
2
3
2
Высокотемпературный электрохимический синтез интерметаллидов гольмия и никеля осуществляют в расплавленной смеси KCl-NaCl-HoCl-NiCl при следующем соотношении компонентов, мол. %: HoCl - 2,5; NiCl - 0,5; остальное эквимольная смесь KCl и NaCl.
2
2
5
2
17
Катодом служил вольфрамовый стержень диаметром 3 мм, площадью 2,43 см. Анодом и одновременно контейнером при гальваностатическом режиме электролиза служил стеклоуглеродный тигель. Электролиз проводился при температуре 973 K. Начальная плотность катодного тока 1,9 A/см. Продолжительность электролиза 60 мин, после чего выливается расплав и извлекают упавшую на алундовую подложку металло-солевую «грушу». Выщелачивание катодного осадка в горячей дистиллированной воде позволяло отделить целевой продукт от солевой фазы. После многократной промывки в дистиллированной воде осадок сушили в вакуумном сушильном шкафу при температурах 373-423 K. По данным рентгенофазового анализа катодный осадок состоит из Ho, Ni, HoNi, HoNi. По данным анализа гранулометрического состава объемная доля частиц целевого продукта до 100 нм составляет 79%.
Пример 5
3
2
3
2
Высокотемпературный электрохимический синтез интерметаллидов гольмия и никеля осуществляют в расплавленной смеси KCl-NaCl-HoCl-NiCl при следующем соотношении компонентов, мол. %: HoCl - 2,5; NiCl - 0,5; остальное эквимольная смесь KCl и NaCl.
2
2
2
Катодом служил вольфрамовый стержень диаметром 3 мм, площадью 2,43 см. Анодом и одновременно контейнером при гальваностатическом режиме электролиза служил стеклоуглеродный тигель. Электролиз проводился при температуре 1073 K. Начальная плотность катодного тока 1,2 А/см. Продолжительность электролиза 60 мин, после чего выливается расплав и извлекают упавшую на алундовую подложку металло-солевую «грушу». Выщелачивание катодного осадка в горячей дистиллированной воде позволяло отделить целевой продукт от солевой фазы. После многократной промывки в дистиллированной воде осадок сушили в вакуумном сушильном шкафу при температурах 373-423 K. По данным рентгенофазового анализа катодный осадок состоит из HoNi, HoNi. Анализ гранулометрического состава показал, что при температуре 1073 K не образуются наноразмерные порошки интерметаллидов гольмия и никеля.
3
2
Технический результат: получение наноразмерных порошков интерметаллидов гольмия и никеля из расплава KCl-NaCl-HoCl-NiCl на вольфрамовом электроде.